(57)【要約】本発明は、高電流が流れる電気メスの対極板として利用しても発熱が問題にならず、粘着性に優れた高含水粘着性ゲルとそれを用いた電極パッドを提供する。本発明は、重合性単量体と架橋性単量体との共重合体からなる高分子マトリックス、水、多価アルコール、電解質、ポリアクリル酸、及びポリビニルアルコール、を含むハイドロゲルについて、該ハイドロゲル全１００重量％中、水を４０〜７０重量％、ポリアクリル酸を１．０〜５．０重量％、ポリビニルアルコールを０．５〜５．０重量％含んで共重合したものである高含水粘着性ゲル１４とした。また、ベースフィルム１２上に形成した導電層１３をこの高含水粘着性ゲル１４で被覆した電極パッド１１とした。
2015146840.tif 000002
【特許請求の範囲】
【請求項１】
重合性単量体と架橋性単量体との共重合体からなる高分子マトリックス、水、多価アルコール、電解質、ポリアクリル酸、及びポリビニルアルコール、を含むハイドロゲルであって、
該ハイドロゲル全１００重量％中、水を４０〜７０重量％、ポリアクリル酸を１．０〜５．０重量％、ポリビニルアルコールを０．５〜５．０重量％含む高含水粘着性ゲル。
【請求項２】
高分子マトリックスは、重合性単量体の一部として両親媒性単量体を、ハイドロゲル全１００重量％中、０．５〜５．０重量％含んで共重合したものである請求項１記載の高含水粘着性ゲル。
【請求項３】
両親媒性単量体がＮ，Ｎ−ジメチル（メタ）アクリルアミドである請求項２記載の高含水粘着性ゲル。
【請求項４】
水を４５〜６５重量％含む請求項１〜３のいずれかに記載の高含水粘着性ゲル。
【請求項５】
電解質が硫酸ナトリウムを含む請求項１〜４のいずれかに記載の高含水粘着性ゲル。
【請求項６】
厚さ１ｍｍ、長さ１００ｍｍ、幅２０ｍｍに切り出した前記ハイドロゲルをベークライト板に対して貼り付けて、３００ｍｍ／分の速度で長さ方向に対して９０°方向に剥離させた際の剥離力が１．５Ｎ／２０ｍｍ以上である請求項１〜５のいずれかに記載の高含水粘着性ゲル。
【請求項７】
共重合して高分子マトリックスとなる重合性単量体と架橋性単量体、水、多価アルコール、電解質、ポリアクリル酸、及びポリビニルアルコール、を含むハイドロゲル製造用組成物であって、
該ハイドロゲル製造用組成物１００重量％中、水を４０〜７０重量％、ポリアクリル酸を１．０〜５．０重量％、ポリビニルアルコールを０．５〜５．０重量％含む高含水粘着性ゲル製造用組成物。
【請求項８】
ハイドロゲル製造用組成物１００重量％中、重合性単量体の一部として両親媒性単量体を０．５〜５．０重量％含む請求項７記載の高含水粘着性ゲル製造用組成物。
【請求項９】
重合性単量体、架橋性単量体、両親媒性単量体、水、多価アルコール、電解質、ポリアクリル酸、ポリビニルアルコール、及び光重合開始剤を混合して、高含水粘着性ゲル製造用組成物を作製する工程１と、
該高含水粘着性ゲル製造用組成物中の単量体成分を重合架橋反応させる工程２とを含み、
前記高含水粘着性ゲル製造用組成物１００重量％中、前記水の含有量が４０〜７０重量％、前記ポリアクリル酸の含有量が１．０〜５．０重量％、前記ポリビニルアルコールの含有量が０．５〜５．０重量％、前記両親媒性単量体の含有量が０．５〜５．０重量％である、
高含水粘着性ゲルの製造方法。
【請求項１０】
両親媒性単量体がＮ，Ｎ−ジメチル（メタ）アクリルアミドである請求項９記載の高含水粘着性ゲルの製造方法。
【請求項１１】
高周波電流を生体に流すための電極として用いられる電極パッドであって、
表面材と、その表面材上に積層する導電層と、その導電層を被覆する導電性粘着ゲル層とを有し、この導電性粘着ゲル層が請求項１〜６のいずれかに記載の高含水粘着性ゲルである電極パッド。
【発明の詳細な説明】
【技術分野】
【０００１】
本発明は、粘着性を有する高含水ハイドロゲルに関し、心電図電極や電気治療器用端子などの生体に貼付して用いる粘着用のゲルとして好適であり、特に電気メス用の対極板など、大電流が流れても発熱し難い高含水粘着性ゲル、その製造方法と、それを用いた電極パッド、およびこの高含水粘着性ゲル製造用組成物に関する。
【背景技術】
【０００２】
高周波電流を用いて治療を行なう装置の例として、たとえば、高周波治療器や電気メス装置が挙げられる。高周波治療器は、電極パッドを生体に密着させた状態で、その電極パッドから刺激電流を生体に通すことにより、筋肉の疲労回復やリハビリ効果を達成するものである。また、電気メス装置は、広く外科手術に用いられ、電極パッド（対極板）を生体に密着させた状態で、生体にメス先を近づけて、メス先と電極パッドとの間に高周波電流を流すことにより、メス先部分での生体組織の切開または凝固作用を発現させるものである。
こうした装置のうち電気メス装置に用いられる電極パッドとしては、例えば、特許第３７１４９８２号公報（特許文献１）に記載がある。
【先行技術文献】
【特許文献】
【０００３】
【特許文献１】特許第３７１４９８２号公報
【発明の概要】
【発明が解決しようとする課題】
【０００４】
従来の電気メスでは、狭い部分に電流を流し、広い面積の対極板である電極パッドで電流を回収するため、対極板での電流密度は低いものであった。ところが近年、組織を炭化させずに、タンパク質を変性させて確実に熱凝固させるモードが使用できるようになり、比較的広範囲に電流を流すようになったため、対極板の電流密度が上がり、対極板が発熱することで低温やけどが発生する可能性が指摘されるようになってきた。【０００５】
そこで、本発明の目的は、高電流が流れる電気メスの対極板として用いることができるようなハイドロゲルであって、高電流が流れても発熱が問題にならない高含水粘着性ゲルを提供することを目的とする。併せて、人体の皮膚へ貼付して用いる場合にも適度な粘着性を与える高含水粘着性ゲルを提供することを目的とする。さらにはこうした高含水粘着性ゲルを用いた電極パッドと、こうした高含水粘着性ゲル製造用の組成物を提供することを目的とする。
【課題を解決するための手段】
【０００６】
即ち、重合性単量体と架橋性単量体との共重合体からなる高分子マトリックス、水、多価アルコール、電解質、ポリアクリル酸、及びポリビニルアルコール、を含むハイドロゲルであって、
該ハイドロゲル全１００重量％中、水を４０〜７０重量％、ポリアクリル酸を１．０〜５．０重量％、ポリビニルアルコールを０．５〜５．０重量％含む高含水粘着性ゲルを提供する。【０００７】
重合性単量体と架橋性単量体との共重合体からなる高分子マトリックス、水、多価アルコール、電解質、ポリアクリル酸、及びポリビニルアルコール、を含むハイドロゲルであるため、電気メスの対極板を始めとする種々の電極パッド、粘着テープ等、種々の用途に用いることのできるハイドロゲルである。【０００８】
また、ハイドロゲル全体の１００重量％中、含水量を４０〜７０重量％としたため、一般的な医療用ハイドロゲルよりも含水量が高く、熱伝導性が高い。そのため、高電流が流れても高温になりにくい電極パッドを作製することができる。高温になりにくい電極パッドであるので、皮膚に貼付して使用する際に、その皮膚表面の発熱を抑制することができる。さらに含水量をハイドロゲル全体の１００重量部に対して４５〜６５重量％とすれば、粘着性にも優れた高含水粘着性ゲルとすることができる。【０００９】
水溶性ポリマーのポリアクリル酸を、ハイドロゲル全体の１００重量％中、１．０〜５．０重量％含むものとしたため、適度な粘着性を有する高含水粘着性ゲルとすることができる。適度な粘着性を有するため生体に貼着したときに剥がれ難く、また用が済めば剥がしやすい電極パッドとすることができる。
さらに水溶性ポリマーのポリビニルアルコールを、ハイドロゲル全体の１００重量％中、０．５〜５．０重量％含むものとしたため、凝集性に優れ安定的なゲル状態を保持する高含水粘着性ゲルとすることができる。【００１０】
そして、高分子マトリックスが、その中の重合性単量体の一部として両親媒性単量体を、ハイドロゲル全体の１００重量％中、０．５〜５．０重量％含んで共重合したものである場合、高含水粘着性ゲル製造用の組成物（配合液）において、含水量が多くても溶解が困難な光重合開始剤を溶解することができ、未反応モノマーの発生を少なくすることができる。【００１１】
両親媒性単量体をＮ，Ｎ−ジメチル（メタ）アクリルアミドとすることができる。両親媒性単量体をＮ，Ｎ−ジメチル（メタ）アクリルアミドとしたため、疎水性の光重合開始剤を容易に溶解させることができる。
電解質には硫酸ナトリウムを含むものとすることができる。電解質に硫酸ナトリウムを用いたため、高含水粘着性ゲルに必要な導電性を付与することができる。また、硫酸ナトリウムを用いてハロゲン化物を含有しなければ、電極パッドの導電層を腐食する可能性を少なくして、安心して電極パッドに用いる高含水粘着性ゲルとすることができる。【００１２】
高含水粘着性ゲルの比抵抗は１．５ｋΩ・ｃｍ以下とすることができる。比抵抗を１．５ｋΩ・ｃｍ以下としたため、低抵抗であり、高電流が流れても高温になりにくい高含水粘着性ゲルである。
また、厚さ１ｍｍ、長さ１００ｍｍ、幅２０ｍｍに切り出してベークライト板に対して貼り付け、３００ｍｍ／分の速度で長さ方向に対して９０°方向に剥離させた際の剥離力を１．５Ｎ／２０ｍｍ以上とすることができる。こうした所定の条件での剥離力を１．５Ｎ／２０ｍｍ以上としたため、人体の皮膚に貼着しても簡単には剥がれることなく、電気メスの使用時に剥離等の不都合が生じない電極パッドを得ることができる。【００１３】
そして、共重合して高分子マトリックスとなる重合性単量体と架橋性単量体、水、多価アルコール、電解質、ポリアクリル酸、及びポリビニルアルコール、を含むハイドロゲル製造用組成物であって、該ハイドロゲル製造用組成物１００重量％中、水を４０〜７０重量％、ポリアクリル酸を１．０〜５．０重量％、ポリビニルアルコールを０．５〜５．０重量％含む高含水粘着性ゲル製造用組成物を提供する。こうした高含水粘着性ゲル製造用組成物としたため、この組成物を架橋硬化させることで、前記高含水粘着性ゲルを容易に得ることができる。【００１４】
ハイドロゲル製造用組成物１００重量％中、重合性単量体の一部として両親媒性単量体を０．５〜５．０重量％含むものとすることができる。【００１５】
また、重合性単量体、架橋性単量体、両親媒性単量体、水、多価アルコール、電解質、ポリアクリル酸、ポリビニルアルコール、及び光重合開始剤を混合して、高含水粘着性ゲル製造用組成物を作製する工程１と、該高含水粘着性ゲル製造用組成物中の単量体成分を重合架橋反応させる工程２とを含み、前記高含水粘着性ゲル製造用組成物１００重量％中、前記水の含有量が４０〜７０重量％、前記ポリアクリル酸の含有量が１．０〜５．０重量％、前記ポリビニルアルコールの含有量が０．５〜５．０重量％、前記両親媒性単量体の含有量が０．５〜５．０重量％である、高含水粘着性ゲルの製造方法を提供する。この製造方法により、所望の高含水粘着性ゲルを容易に作製できる。【００１６】
前記製造方法において、両親媒性単量体をＮ，Ｎ−ジメチル（メタ）アクリルアミドとすることができる。この場合、疎水性の光重合開始剤が容易に溶解され、未反応モノマーの発生が少なくなるため、所望の高含水粘着性ゲルを容易に作製できる。【００１７】
さらに、高周波電流を生体に流すための電極として用いられる電極パッドであって、表面材と、その表面材上に積層する導電層と、その導電層を被覆する導電性粘着ゲル層とを有し、この導電性粘着ゲル層が上記何れかの高含水粘着性ゲルである電極パッドとすることができる。
上記何れかの高含水粘着性ゲルを含むため、高電流が流れても高温になりにくく、剥がれにくい電極パッドとすることができる。そして、高温になりにくい電極パッドであるので、皮膚に貼付して使用する際に、その皮膚表面の発熱を抑制することができる。
【発明の効果】
【００１８】
本発明の高含水粘着性ゲルと電極パッドによれば、高電流が流れても高温になりにくく、高電流が流れる電気メスの対極板として用いることができる。そして、皮膚表面の発熱を抑制することができる。
また、本発明の高含水粘着性ゲルと電極パッドによれば、適度な粘着力を有し、人体の皮膚へ貼付しても好適な粘着性を与えることができる。
そして本発明の高含水粘着性ゲル製造用組成物によれば、高電流が流れても高温になりにくく粘着性に優れた高含水粘着性ゲルを簡単に製造することができる。
【図面の簡単な説明】
【００１９】
【図１】電極パッドの平面図である。
【図２】図１の電極パッドのＳＡ−ＳＡ線断面図である。
【発明を実施するための形態】
【００２０】
本発明の高含水粘着性ゲルは、重合性単量体と架橋性単量体との共重合体からなる高分子マトリックス、水、多価アルコール、電解質、ポリアクリル酸、及びポリビニルアルコールを含むハイドロゲルである。
この高含水粘着性ゲルを構成する各成分について以下に詳しく説明する。
【００２１】
重合性単量体は、分子内に重合性を有する炭素−炭素二重結合を１つ有するモノマーであれば、特に限定されない。具体的には、（メタ）アクリルアミド、Ｎ−メチル（メタ）アクリルアミド、Ｎ−エチル（メタ）アクリルアミド、Ｎ−プロピル（メタ）アクリルアミド、Ｎ，Ｎ−ジメチル（メタ）アクリルアミド、Ｎ，Ｎ−ジエチル（メタ）アクリルアミド、アクリロイルモルホリン等の非電解質系アクリルアミド誘導体；ターシャルブチルアクリルアミドスルホン酸（ＴＢＡＳ）及び（又は）その塩、Ｎ，Ｎ−ジメチルアミノエチルアクリルアミド（ＤＭＡＥＡＡ）塩酸塩、Ｎ，Ｎ−ジメチルアミノプロピルアクリルアミド（ＤＭＡＰＡＡ）塩酸塩等の電解質系アクリルアミド誘導体；（メタ）アクリル酸、マレイン酸、イタコン酸、スルホプロピルメタクリレート（ＳＰＭ）及び（又は）その塩、メタクリロイルオキシエチルトリメチルアンモニウムクロライド（ＱＤＭ）等の電解質系アクリル誘導体；ヒドロキシエチル（メタ）アクリレート、ポリエチレングリコール（メタ）アクリレート等の非電解質系アクリル誘導体、ビニルピロリドン、ビニルアセトアミド、ビニルホルムアミド等のビニルアミド誘導体、アリルアルコール等が挙げられる。これら重合性単量体は、単独または複数使用することが可能である。
【００２２】
上記重合性単量体は、少なくとも両親媒性単量体を含むことが好ましい。両親媒性単量体は、水にも、水と混和しない溶媒（非水性溶媒）にも可溶な重合性を有するモノマーである。
【００２３】
本発明では、両親媒性単量体として、下記式（Ｉ）、（ＩＩ）で示されるモノマーを好適に使用できる。なかでも、下記式（Ｉ）で示されるモノマーが好ましい。
【００２４】
【化１】
2015146840.tif 000003
（式中、Ｒ１１は、水素又はメチル基を表す。Ｒ１２及びＲ１３は、同一若しくは異なって、水素、又はヘテロ原子を含んでもよい炭化水素基を表し、窒素原子と環を形成するものでもよい。）
【００２５】
Ｒ１２、Ｒ１３のヘテロ原子を含んでもよい炭化水素基としては、飽和又は不飽和の１価の基等が挙げられる。１価のヘテロ原子を含んでもよい炭化水素基の場合、Ｒ１２、Ｒ１３の炭素数は、１〜１０が好ましく、１〜６がより好ましく、１〜３が更に好ましい。直鎖状、分岐状、環状のいずれでもよく、例えば、ヘテロ原子を有してもよいアルキル基、アルケニル基、シクロアルキル基等が挙げられる。
【００２６】
Ｒ１２、Ｒ１３がこれらと結合する窒素と共に環を形成する場合、Ｒ１２とＲ１３でヘテロ原子を含んでもよい２価の炭化水素基が形成される。該ヘテロ原子を含んでもよい２価の炭化水素基の炭素数は、３〜１２が好ましく、３〜１０がより好ましく、３〜６が更に好ましい。直鎖状、分岐状、環状のいずれでもよく、例えば、ヘテロ原子を有してもよいアルキレン基、アルケニレン基、シクロアルキレン基等が挙げられる。
【００２７】
Ｒ１２、Ｒ１３におけるヘテロ原子は、特に限定されず、例えば、酸素、硫黄等が挙げられる。
【００２８】
前記式（Ｉ）で示されるモノマーとしては、Ｒ１２及びＲ１３が、ヘテロ原子を含んでもよいアルキル基のものが好ましく、炭素数１〜３のアルキル基のものがより好ましい。
【００２９】
【化２】
2015146840.tif 000004
（式中、Ｒ２１は、水素又はメチル基を表す。Ｒ２２は、ヘテロ原子を含んでもよい２価の炭化水素基を表す。）
【００３０】
Ｒ２２のヘテロ原子を含んでもよい２価の炭化水素基、飽和、不飽和のいずれの基でもよい。Ｒ２２の炭素数は、３〜１２が好ましく、３〜１０がより好ましく、３〜６が更に好ましい。直鎖状、分岐状、環状のいずれでもよく、例えば、ヘテロ原子を有してもよいアルキレン基、アルケニレン基、シクロアルキレン基等が挙げられる。
【００３１】
Ｒ２２におけるヘテロ原子は、特に限定されず、例えば、酸素、硫黄等が挙げられる。
【００３２】
前記式（ＩＩ）で示されるモノマーとしては、Ｒ２２が、ヘテロ原子を含んでもよいアルキレン基のものが好ましく、炭素数３〜６のアルキレン基のものがより好ましい。
【００３３】
両親媒性単量体の具体例としては、例えば、Ｎ−エチル（メタ）アクリルアミド、Ｎ−イソプロピル（メタ）アクリルアミド、Ｎ−ｎ−プロピル（メタ）アクリルアミド、Ｎ−シクロプロピル（メタ）アクリルアミド、Ｎ−メチル−Ｎ−エチル（メタ）アクリルアミド、Ｎ，Ｎ−ジメチル（メタ）アクリルアミド、Ｎ，Ｎ−ジエチル（メタ）アクリルアミド、Ｎ−メチル−Ｎ−イソプロピル（メタ）アクリルアミド、Ｎ−メチル−Ｎ−ｎ−プロピル（メタ）アクリルアミド；Ｎ−ビニルピロリドン、Ｎ−ビニルカプロラクタム、Ｎ−イソプロペニルピロリドン、Ｎ−イソプロペニルカプロラクタム；Ｎ−（メタ）アクリロイルピロリジン、Ｎ−（メタ）アクリロイルピペリジン；Ｎ−１−メトキシメチルプロピル（メタ）アクリルアミド、Ｎ−２−メトキシエチル−Ｎ−（メタ）アクリルアミド、Ｎ−２−エトキシエチル（メタ）アクリルアミド、Ｎ−３−メトキシプロピル（メタ）アクリルアミド、Ｎ−３−エトキシプロピル（メタ）アクリルアミド、Ｎ−３−イソプロポキシプロピル（メタ）アクリルアミド、Ｎ−１−メチル−２−メトキシエチル（メタ）アクリルアミド、Ｎ−２−メトキシエチル−Ｎ−ｎ−プロピル（メタ）アクリルアミド、Ｎ−２−メトキシエチル−Ｎ−イソプロピル（メタ）アクリルアミド、Ｎ，Ｎ−ジ（２−メトキシエチル）（メタ）アクリルアミド；Ｎ−テトラヒドロフルフリル（メタ）アクリルアミド、Ｎ−（１，３−ジオキソラン−２−イルメチル）−Ｎ−（メタ）アクリルアミド；等が挙げられる。なかでも、Ｎ，Ｎ−ジメチル（メタ）アクリルアミドが好ましい。
【００３４】
両親媒性単量体の含有量は、ゲル全体１００重量％中、０．５〜５．０重量％であることが好ましい。０．５重量％より少ないと、高含水粘着性ゲル製造用組成物（以下「ゲル化前配合液」または単に「配合液」ともいう）作製段階で添加する光重合開始剤が溶解せずゲル化が十分に進まない可能性がある。一方、５．０重量％を越えると、ゲルが柔らかくなりゲル破壊を起こす場合がある。より好ましくは、１．０〜３．０重量％である。
【００３５】
架橋性単量体は、分子内に重合性を有する炭素−炭素二重結合を２つ以上有するモノマーであれば特に限定されない。具体的には、Ｎ，Ｎ’−メチレンビス（メタ）アクリルアミド、Ｎ，Ｎ’−エチレンビス（メタ）アクリルアミド、（ポリ）エチレングリコールジ（メタ）アクリレート、グリセリントリ（メタ）アクリレート、ポリエチレングリコールジ（メタ）アクリレート、ポリプロピレングリコールジ（メタ）アクリレート、ポリグリセリンジ（メタ）アクリレート、トリメチリロールプロパントリアクリレート、ペンタエリスリトールトリアクリレート等の多官能（メタ）アクリルアミド、多官能（メタ）アクリレートが挙げられる。これら架橋性単量体は、単独または複数使用することが可能である。
【００３６】
ハイドロゲルは、水を除く全成分１００重量％中の重合性単量体と架橋性単量体を合わせた割合（モノマー含有率）が１０〜７０重量％であることが好ましく、より好ましくは１０〜５０重量％である。
【００３７】
また、重合性単量体と架橋性単量体との割合は、重合性単量体１００重量％中、架橋性単量体が０．０１〜０．５重量％であることが好ましく、より好ましくは０．０５〜０．２５重量％である。形状安定性をもたせるために、架橋性単量体は０．０１重量％以上が好ましく、また保型性を損なわない程度に柔軟性を有している方が、粘着剤として使用する際の初期タックが得やすいことから０．５重量％以下が好ましい。
高含水粘着性ゲル製造用組成物は、その構成成分を１液又は２液のどちらの状態にしてもよい。
【００３８】
高含水粘着性ゲルには少なくとも２種類の水溶性ポリマーを含んでおり、そのうちの１種はポリアクリル酸である。ポリアクリル酸の添加によりハイドロゲルに必要な粘着性を付与することができるからである。
【００３９】
ポリアクリル酸の添加量は、ハイドロゲル１００重量％中、１．０〜５．０重量％である。１．０重量％より少ないと、粘着力が低く電極パッドとしたときに生体への貼着性が悪く使用中に剥がれるおそれがある。また、５．０重量％を越えるとゲル化前配合液の粘度が高くなりすぎて取扱いが難しくなる。但し、電極パッドとして用いる場合に導電層であるアルミニウム等の金属との接着性を考慮すると、３．０重量％以上であるとさらに好ましい。
【００４０】
水溶性ポリマーのうちの別の１種はポリビニルアルコールである。ポリビニルアルコールを添加することでハイドロゲルに適度な凝集性を与えることができる。
ポリビニルアルコールの中でも直鎖状高分子で構成されているポリビニルアルコールが好ましい。それを溶解した水が高分子マトリックス内に保持されることによって機械的強度を向上させやすいからである。
【００４１】
ポリビニルアルコールの添加量は、ハイドロゲル１００重量％中、０．５〜５．０重量％である。０．５重量％より少ないと、ハイドロゲルとして凝集性に劣り粘着力が低くなる場合がある。また５．０重量％を越えるとゲル化前配合液作製時の溶解性が悪く所望のハイドロゲルを生じさせ難い。
【００４２】
なお、ポリビニルアルコールの重合度は、粘度平均重合度において５００〜３０００であることが好ましい。重合度が５００未満の場合は、機械的強度向上の効果が得られ難い場合があり、重合度が３０００を超える場合は、ゲル化前配合液の粘度上昇が大きくなり均一な配合液が調製できない場合がある。
【００４３】
また、ポリビニルアルコールのケン化度は８０〜９８％であることが好ましい。ケン化度が８０％未満であると、配合液調製時の溶解性は向上するが、得られたハイドロゲルの安定性が低下する場合がある。逆に、ケン化度が９８％を超えると、溶解性が極端に低下し、配合液調製が困難になる場合がある。
【００４４】
多価アルコールとしては、エチレングリコール、プロピレングリコール、ブタンジオール等のジオールの他、グリセリン、ペンタエリスリトール、ソルビトール等の多価アルコール類、ポリエチレングリコール、ポリプロピレングリコール、ジグリセリン、ポリグリセリン等の多価アルコール縮合体、ポリオキシエチレングリセリン等の多価アルコール変成体等が使用可能である。これら多価アルコールは、単独または複数使用することが可能である。
これら多価アルコールの中で、ハイドロゲルを実際に使用する温度領域（例えば室内で使用する場合は２０℃前後）で液状の多価アルコールを使用することが好ましい。
【００４５】
多価アルコールの含有量は、ハイドロゲル中の水以外の成分を１００重量％とした場合に２０〜８０重量％であることが好ましく、３０〜６０重量％であることがより好ましい。多価アルコールの添加量がこうした範囲にある場合は、得られたハイドロゲルの乾燥による物性変化が小さく、高い粘着力が得られるためである。
【００４６】
ハイドロゲルの導電性を高めるために添加する電解質としては、リチウム、ナトリウム、カリウム等のアルカリ金属やマグネシウム、カルシウム等のアルカリ土類金属のハロゲン化物以外の酸、炭酸、硫酸、リン酸等の鉱酸塩、有機塩、アンモニウム塩等が使用可能である。この内、電極パッドなどとして用いる場合は、中性〜弱酸性であるものが好ましい。
ハロゲンを含まないことで、電極パッドとして利用する場合に、導電層として用いるアルミニウム等の金属を腐食させる可能性を少しでも低下させることができる。そのため、硫酸ナトリウムは好ましい電解質の一つである。
【００４７】
電解質の含有量は、電極パッドとして利用する場合には低インピーダンス化することが必要であり、ハイドロゲル中の水以外の成分を１００重量％とした場合、０．１〜１０重量％が好ましく、２〜８重量％がより好ましい。１０重量％を越えると、ゲル製造用配合液中での電解質の溶解が困難になる場合があり、０．１重量％未満では、ハイドロゲルの乾燥等があった場合に抵抗が高くなるおそれがあるからである。
【００４８】
水の含有量は、ハイドロゲル１００重量％中、４０〜７０重量％であり、好ましくは５０〜６５重量％である。含水率が高いほど電極パッドとしての利用の場合に高温になりにくいと考えられるが、７０重量％を越えると水分量が高すぎて水分の漏出が生じることや、粘着性が低くなる等の問題が生じやすい。また、４０重量％未満では、対極板としての利用の場合に高温になる可能性がある。高温になりにくい対極板とすれば、皮膚に貼付して使用する際に、その皮膚表面の発熱を抑制することができる。
【００４９】
ゲル化前配合液は、通常、光重合開始剤を含む。
光重合開始剤は、紫外線や可視光線で開裂し、ラジカルを発生するものが好適であり、α−ヒドロキシケトン、α−アミノケトン、ベンジルメチルケタール、ビスアシルフォスフィンオキサイド、メタロセン等が挙げられる。より具体的には、２−ヒドロキシ−２−メチル−１−フェニル−プロパン−１−オン（製品名：ダロキュア１１７３，チバスペシャリティーケミカルズ株式会社製）、１−ヒドロキシ−シクロヘキシル−フェニル−ケトン（製品名：イルガキュア１８４，チバスペシャリティーケミカルズ株式会社製）、１−［４−（２−ヒドロキシエトキシ）−フェニル］−２−ヒドロキシ−２−メチル−プロパン−１−オン（製品名：イルガキュア２９５９，チバスペシャリティーケミカルズ株式会社製）、２−メチル−１−［（メチルチオ）フェニル］−２−モルフォリノプロパン−１−オン（製品名：イルガキュア９０７，チバスペシャリティーケミカルズ株式会社製）、２−ベンジル−２−ジメチルアミノ−１−（４−モルフォリノフェニル）−ブタン−１−オン（製品名：イルガキュア３６９，チバスペシャリティーケミカルズ株式会社製）、２−ヒロドキシ−１−｛４−［４−（２−ヒドロキシ−２−メチル−プロピオニル）−ベンジル］フェニル｝−２−メチル−プロパン−１−オン（製品名：イルガキュア１２７，チバスペシャリティーケミカルズ株式会社製）等が挙げられる。これらは、単独または複数を組み合わせて使用することが可能である。
【００５０】
本発明では、光重合開始剤として、２５℃で、ゲル化前配合液に用いる両親媒性単量体１００重量部に対して、５重量部以上溶解する化合物を用いることが好ましい。これにより、両親媒性単量体との相溶性が高まり、含水量が多くても光重合開始剤が十分に溶解する。そして、その結果、共重合における未反応モノマーが少なくなり、所望のハイドロゲルを作製できる。より好ましくは１０重量部以上、更に好ましくは５０重量部以上溶解する化合物である。
【００５１】
列挙されている具体的な光重合開始剤の中では、イルガキュア１２７やイルガキュア２９５９が好ましい。高含水率であるゲル化前配合液中で非水系の光重合開始剤が溶解し難くなる中、両親媒性単量体、特にＮ，Ｎ−ジメチル（メタ）アクリルアミドとの相溶性が良いからである。
【００５２】
光重合開始剤の添加量は、重合反応を十分に行い、残存モノマーを低減するためには、ゲル化前配合液１００重量％中、０．０１重量％以上であることが好ましく、光重合開始剤の反応残による変色（黄変）や臭気を防ぐため１．０重量％以下であることが好ましい。より好ましくは、０．０５〜０．５重量％である。
【００５３】
ゲル化前配合液には、ｐＨ調整剤を含めることができる。ｐＨが酸性側に傾き過ぎると電極パッドとした場合の導電層を腐食させるおそれがあるためである。ｐＨ調整のために、例えばクエン酸やクエン酸ナトリウムを加えることができる。
【００５４】
ハイドロゲルには、必要に応じて他の添加剤を含んでいてもよい。他の添加剤としては、防腐剤、殺菌剤、防黴剤、防錆剤、酸化防止剤、消泡剤、安定剤、香料、界面活性剤、着色剤、薬効成分（例えば、抗炎症剤、ビタミン剤、美白剤等）が挙げられる。
【００５５】
次に、高含水粘着性ゲルの製造方法について説明する。高含水粘着性ゲルは、所定の成分を攪拌混合して高含水粘着性ゲル製造用組成物を作製した後、重合架橋反応と同時に任意の形状に成型することにより得ることができる。
【００５６】
例えば、重合性単量体、架橋性単量体、両親媒性単量体、水、多価アルコール、電解質、ポリアクリル酸、ポリビニルアルコール、及び光重合開始剤を混合して、高含水粘着性ゲル製造用組成物を作製する工程１と、該高含水粘着性ゲル製造用組成物中の単量体成分を重合架橋反応させる工程２とを含み、水、ポリアクリル酸、ポリビニルアルコール、両親媒性単量体を所定量配合する製法により、高含水粘着性ゲルを製造できる。
【００５７】
具体的には、ゲル化前配合液の製造は、まず光重合開始剤を両親媒性単量体中に溶解させた後、この両親媒性単量体、重合性単量体、架橋性単量体、水、多価アルコール、電解質、ポリアクリル酸、ポリビニルアルコール等を混合・攪拌して固形成分が無くなるように溶解して行うことができる。
【００５８】
得られた配合液は、型枠に注入するなどして含有するモノマー成分を重合架橋反応させることで重合性単量体と架橋性単量体との共重合体からなる高分子マトリックスが形成され、所望の形状での高含水粘着性ゲルを得ることができる。また、表面材とカバーフィルムの間に配合液を流し込み、一定の厚みに保持した状態で重合架橋反応させ、シート状の高含水粘着性ゲルを得ることもできる。あるいは、表面材やカバーフィルム上に配合液を薄層コーティングし、重合架橋反応させることで更に薄いフィルム状の高含水粘着性ゲルを得ることができる。
【００５９】
紫外線を照射させて重合・架橋する場合、配合液に照射される積算の照射量は１０００ｍＪ／ｃｍ２以上であることが好ましい。重合反応を十分に促進するためには積算照射量が１０００ｍＪ／ｃｍ２以上であればよく、積算照射量２０００ｍＪ／ｃｍ２以上あればハイドロゲル中の残存モノマー量を１００ｐｐｍ以下にまで低減することができ、より好ましい。また、積算照射量の上限は必ずしも限定されることはなく重合反応が十分に進むだけの照射量があればよい。しかしながら、過剰な照射は装置の大型化や余分なエネルギー使用を招いたり、また発生する熱を除去する必要があったりする等の問題を引き起こす可能性があるため、最小限の照射量にすることが望ましい。
【００６０】
こうして得られた高含水粘着性ゲルは、皮膚への安全性と粘着性を保持しており、また電解質の添加や高含水率により導電性を容易に付与できることから電極パッド等の粘着導電部位として好適に使用できる。
【００６１】
次に、この高含水粘着性ゲルを電気メス用の電極パッド（対極板）として用いる例を説明する。
図１は、電極パッド１１の平面図であり、図２は、図１のＳＡ−ＳＡ線断面図である。この電極パッド１１は、図１で示すように、略四角形状の一辺に舌片部１２ａを有する平面形状からなる表面材１２上に、図２で示すように導電層１３を有し、その上に高含水粘着性ゲル１４が積層した構成をしている。また、高含水粘着性ゲル１４の表面はカバーフィルム１５で被覆されている。
【００６２】
表面材１２は、定形性があるとともに柔軟性もある樹脂フィルムを用いることができ、例えば、ポリエチレンテレフタレートフィルム、ポリプロピレンフィルム、ポリエチレンフィルム等の非導電性フィルムや、紙や不織布、発泡体シートを挙げることができる。電極パッドとしての外観を向上させるために、化粧印刷を施すこともできる。
表面材１２の厚さは、取扱い性の観点から１０〜２００μｍ程度が好適である。
【００６３】
導電層１３は、表面材１２の外周縁部を除いた部分に積層一体化しており、舌片部１２ａを通じてリード線に接続可能となっている。
この導電層１３は、可撓性を有して生体表面に沿って変形でき且つ電気抵抗の小さいもので形成できれば特に限定されず、例えば、アルミニウム箔、ステンレス箔、銅箔、ニッケル箔等の金属箔、合成樹脂フィルム上にカーボン、銀、塩化銀等の導電性材料を合成樹脂等のバインダーを介して層状に付着させた複合フィルム等を用いることができる。こうした中では導電性の観点から金属箔が好ましく、軽さや金額、安全性、加工性等の観点からアルミニウム箔がより好ましい。
【００６４】
導電層１３の厚みは、厚すぎると可撓性が低下して電極パッド１１を生体に沿って変形させることができないことがあり、薄すぎると機械的強度が低下することがあるので、５〜５０μｍが好ましい。
表面材１２への導電層１３の積層は、表面材１２と導電層１３をラミネートすることで積層一体化することができるが、接着剤等による一体化や導電層１３上への樹脂塗液の積層によっても一体化することができる。
【００６５】
この導電層１３を被覆する高含水粘着性ゲル１４は、前述のハイドロゲルであり、高含水率と皮膚に対する粘着性を併せ持つ性質を有するハイドロゲルである。高含水粘着性ゲル１４の形成は、導電層１３が積層した表面材１２上にゲル化前配合液を塗布して架橋させる他、別途、樹脂フィルム上に塗膜として形成させた高含水粘着性ゲル１４を前記表面材１２と重ね合わせることで製造することもできる。
高含水粘着性ゲル１４の厚さは、０．５〜１．２ｍｍとすることが好ましい。０．５ｍｍ未満では、厚みが薄すぎて、電気メスによる高周波電流により高温になる可能性があるからであり、１．２ｍｍを超えても電極パッド１１としての効果に差違が生じないため材料費が無駄になる。
【００６６】
高含水粘着性ゲル１４の上にはさらにカバーフィルム１５が設けられており、高含水粘着性ゲル１４を被覆することで高含水粘着性ゲル１４を保護し乾燥を防止している。電極パッド１１の使用の際には、このカバーフィルム１５を剥がし、高含水粘着性ゲル１４側をヒトの皮膚に貼付する。
【００６７】
こうして得られた電極パッド１１は比抵抗が小さく、０．１〜３．０ｋΩ・ｃｍとすることができ、好ましくは１．５ｋΩ・ｃｍ以下とすることができる。比抵抗を小さくすれば電気メスの対極板等として利用することができ、１．５ｋΩ・ｃｍ以下とすれば大電流が流れても温度が必要以上に上がることなく、低温やけどなどを起こさない安全な対極板として利用することができる。また、生体に対する粘着性を有し簡単に剥がれたり、また逆に剥がし難かったりすることのない電極パッド１１とすることができる。
なお、この電極パッド１１は、電気メス装置の対極板として用いることができるだけでなく、高周波治療器の電極として用いることができるなど、高周波電流を用いて治療またはモニタリングなどを行なう装置のアース電極やセンシング電極として広く用いることができる。
【００６８】
上記高含水粘着性ゲルは、電極パッド以外にも、生体に貼付するサージカルテープや、カテーテルや点滴用のチューブ、センサー類の固定用テープとして、また、湿布剤や創傷被覆剤、生体に貼付して用いる粘着材として、さらに建材や電子材料等の工業用粘着材としても好適に用いることができる。
【実施例】
【００６９】
以下、実施例に基づいて本発明をさらに説明するが、本発明はこれらに限定されるものではない。
実施例または比較例となるハイドロゲルサンプルを作製して、その粘着力、比抵抗を測定した。以下、詳細に説明する。【００７０】
＜実施例、参考例、比較例＞
重合性単量体としてアクリルアミド（ＡＡＭ）、Ｎ，Ｎ−ジメチルアクリルアミド（ＤＭＡＡ（両親媒性単量体））を、架橋性単量体としてＮ，Ｎ’−メチレンビスアクリルアミド（ＭＢＡＡ）を、多価アルコールとしてグリセリンを、水溶性ポリマーとしてポリアクリル酸（ＰＡＡ）、ポリビニルアルコール（ＰＶＡ、ケン化度８８％、商品名：日本酢ビ・ポバール社製、ＶＰ−１８）を、電解質として硫酸ナトリウムを、光重合開始剤としてイルガキュア２９５９（ＩＲ２９５９、「商品名」チバ・スペシャリティーケミカルズ社製、２５℃でのＮ，Ｎ−ジメチルアクリルアミド１００重量部に対する溶解度８０重量部）、イルガキュア１２７（ＩＲ１２７、「商品名」チバ・スペシャリティーケミカルズ社製、２５℃でのＮ，Ｎ−ジメチルアクリルアミド１００重量部に対する溶解度１２０重量部）、イルガキュア１８４（ＩＲ１８４、「商品名」チバ・スペシャリティーケミカルズ社製、２５℃でのＮ，Ｎ−ジメチルアクリルアミド１００重量部に対する溶解度３３０重量部）を、添加剤として必要によりクエン酸、クエン酸ナトリウムを、そして溶媒として水を、それぞれ次の表１〜２に示す配合（重量部）で混合し、溶解攪拌して、各実施例、比較例のゲル化前配合液を得た。【００７１】
次に、繰出された一面がシリコーンコーティングされた厚みが１００μｍのポリエチレンテレフタレートフィルム（カバーフィルム）上にゲル化前配合液（液状体）を滴下した。そして、シリコーンコーディングされた厚みが４０μｍのポリエチレンテレフタレートフィルム（別のフィルム）を準備し、滴下したゲル化前配合液の上に、このフィルムのシリコーンコーティング面を当てて被覆した。次いで、このゲル化前配合液を上下から挟んでいるこれらのフィルムを、間隔が０．８４ｍｍに設定された間を通過させてゲル化前配合液を押し広げた後、メタルハライドランプにより紫外線を６０秒間照射してゲル化前配合液を硬化させた（積算照射量３０００ｍＪ／ｃｍ２）。それから、厚みが４０μｍのポリエチレンテレフタレートフィルムを剥がし、代わりに厚みが４０μｍのシリコンコーティングされたポリエチレンフィルムを貼りつけた。こうして表１〜２に示す原料からなり平板な両面をポリエチレンテレフタレートフィルムとポリエチレンフィルムとで覆われた実施例１〜８、参考例２、比較例１〜２、４、６〜８のハイドロゲルサンプルを得た。なお、参考例１、比較例３、５のゲル化前配合液については、配合液の溶解性が悪く、ハイドロゲルサンプル作製を行わなかった。【００７２】
【表１】
2015146840.tif 000005
【００７３】
【表２】
2015146840.tif 000006
【００７４】
上記実施例、参考例、比較例の配合液またはハイドロゲルサンプルについての特徴をいくつかの試験結果と併せて表１〜２に表示する。なお、表中“−”は、試験を行わなかったことを示す。
＜配合液の適性＞
表１〜２の「配合液溶解性」においては、得られた配合液について各種添加成分が溶解し固形物が見られない場合に“○”、液濁りがあったり、高粘度になりすぎて塗工が困難であるなどの問題がある場合を“×”とした。【００７５】
＜９０°粘着力測定＞
表１〜２の「９０°粘着」においては、９０°粘着力を測定した結果を示す。
具体的な試験方法は、各試料（ハイドロゲルサンプル）を２０〜１００ｍｍの短冊状に切り出した後、ポリエチレンフィルムを剥がし裏打ち材を貼付した。その後、カバーフィルムを剥がし、厚さ１ｍｍ、長さ１００ｍｍ、幅２０ｍｍのサンプルをベークライト板に貼付し、２ｋｇのローラーで１往復させた後、ＴＥＮＳＩＬＯＮ（ＯＲＩＥＮＴＥＣ社製）にセットした。この後、ＪＩＳ−Ｚ０２３７に準じて、３００ｍｍ／分の速度でサンプルの長さ方向を０°とした場合に９０°方向に剥離させた際の剥離力を粘着力として測定した。【００７６】
＜比抵抗測定＞
表１〜２の「比抵抗」においては、比抵抗を測定した結果を示す。
各試料（ハイドロゲルサンプル）を２０ｍｍ×２０ｍｍの角型に切り出し、この試験片の両面にステンレス板を貼り合せ、ステンレス板間に１ｋＨｚ、１０ｍＡの電流を流した時のインピーダンスを測定した。得られたインピーダンス（Ｉ）と、試験片の面積（Ｓ）及び厚み（ｄ）から以下の式により、比抵抗を算出した。
比抵抗（Ω・ｃｍ）＝Ｉ（Ω）／ｄ（ｃｍ）×Ｓ（ｃｍ２）【００７７】
＜発熱温度＞
表１〜２の「発熱温度」においては、上記各ハイドロゲルサンプルを電気メスの対極板（電極パッド）として利用した場合の発熱温度を測定し、その結果を示した。
より具体的には次のとおりである。上記各試料のハイドロゲルサンプルからポリエチレンフィルムを剥がし、アルミニウム箔（９μｍ）とＰＥＴフィルムとの積層品からなる導電層を準備して、そのアルミニウム箔側をゲルに貼付した。さらにその積層品の上に表面材層（片面粘着剤）を貼付した。そして、１０９ｃｍ２の四角形状に打ち抜いて試験用対極板を作製した。そして、この対極板の２枚を背中に貼付し、また、この対極板の１枚を予め毛を剃っておいた太もも内側に貼付した。そして電気メスを想定して、背中に貼付した対極板から１．５Ａの電流を１分間通電し、太ももに貼付した対極板からその電流を回収した。その後、太もも内側に貼付した対極板を剥がし、その対極板を貼っていた皮膚表面温度をサーモグラフで撮影した。測定前にも同部位の皮膚温度をサーモグラフで撮影しておき、撮影された画像の最大皮膚発熱温度から、測定前の皮膚温度を引き、発熱温度とした。【００７８】
＜アルミニウム箔に対する接着性＞
表１〜２の「ＡＬ接着性」において、導電層としてのアルミニウム箔と上記高含水粘着性ゲルとの接着性を測定した結果を示す。
より具体的な測定方法は次のとおりである。各試料（ハイドロゲルサンプル）を２０〜１００ｍｍの短冊状に切り出した後、ポリエチレンフィルムを剥がしてＡＬフィルムに貼付した。２ｋｇのローラーを１往復させて高含水粘着性ゲルとＡＬフィルムとを密着し、２日間常温で静置した。その後、カバーフィルムを剥がし表出した高含水粘着性ゲル表面には裏打ち材を貼付した。一方、ＡＬフィルム側の面は両面テープを用いてＳＵＳに接着した。そして、裏打ち材のついた高含水粘着性ゲルの端部をＡＬフィルムから剥がし、ＴＥＮＳＩＬＯＮ（ＯＲＩＥＮＴＥＣ社製）にセットし、３００ｍｍ／分の速度で９０°方向に剥離させた際の剥離力をＡＬとゲルの接着力とした。【００７９】
含水量が２０重量部と少ない比較例１では発熱温度が１０℃を超え所期の目的を達成できず、また含水量が８０重量部と多い比較例８ではゲルが脆くなって粘着性が悪かった。また、含水量が７５重量部である比較例７では発熱温度は抑えられるものの、９０°粘着において０．９８Ｎ／２０ｍｍより低値となりやや粘着性が悪かった。【００８０】
一方、含水量が４０〜７０重量部の実施例１〜８では、全試験結果において良い結果となった。なお、Ｎ，Ｎ−ジメチルアクリルアミド、イルガキュア１２７を含まない実施例７では、残モノマーが生じ、臭い、皮膚刺激について若干の懸念が見られた。【００８１】
重合性単量体に両親媒性単量体としてＮ，Ｎ−ジメチルアクリルアミドを含まない参考例１では、光重合開始剤が溶解しない結果であると思われる濁りが配合液に生じてしまった。またＮ，Ｎ−ジメチルアクリルアミドを１０重量部添加した参考例２では、ハイドロゲルが脆くなってしまい、粘着性が悪い結果となった。【００８２】
ポリアクリル酸を添加しない比較例６では粘着性がかなり低くなり、ポリアクリル酸を１０重量部添加した比較例３では配合液の粘度が高くなりすぎ所定の形状への成形が困難であった。また、ポリアクリル酸の添加量が１重量部である比較例２は、高含水粘着性ゲルの特性は概ね優れていたものの、アルミニウム箔との接着性がやや劣っていた。【００８３】
ポリビニルアルコールを添加しない比較例４では９０°粘着の値が１．４Ｎ／２０ｍｍとなり、０．９８Ｎ／２０ｍｍは超えたものの１．５Ｎ／２０ｍｍ未満となり、粘着性がやや劣る結果となった。一方、６重量部添加した比較例５配合液の粘度が高くなりすぎ所定の形状への成形が困難であった。【００８４】
上記実施形態や実施例の説明は本発明の一例にすぎず、こうした態様に限定されるものではなく、本発明の趣旨に反しない限度において、各部材の形状、大きさ、材質、製造方法等の変更形態を含むものである。
【符号の説明】
【００８５】
１１    電極パッド
１２    表面材
１２ａ  舌片部
１３    導電層
１４    高含水粘着性ゲル
１５    カバーフィルム
【図１】
2015146840.tif 000007
【図２】
2015146840.tif 000008
【国際調査報告】
2015146840.tif 000009
2015146840.tif 000010
2015146840.tif 000011
2015146840.tif 000012